(57)【要約】【課題】Ｔａ／ＰＴＦＥおよびＷ／ＰＴＦＥ反応性材料による加工および安全上の問題の観点から、ＰＴＦＥの加工に必要な温度である３５０〜３９０℃より低い温度で安全に加工することができ、高い貫通能力を有する反応性材料を開発すること。【解決手段】反応性材料のための組成物であって、高いフッ素含量を有しかつ該反応性材料の熱的自己発火温度より実質的に低い融解温度を示す酸化剤と、少なくとも１種の金属充填剤とを含んでなる、前記組成物を提供する。前記反応性材料を、該反応性材料の熱的自己発火点より著しく低い温度で加工する。【特許請求の範囲】
【請求項１】
反応性材料のための組成物であって、
高いフッ素含量を有しかつ該反応性材料の熱的自己発火温度より実質的に低い融解温度を示す酸化剤；および
少なくとも１種の金属充填剤、
を含んでなる前記組成物。
【請求項２】
酸化剤がフルオロポリマーを含んでなる、請求項１に記載の組成物。
【請求項３】
フルオロポリマーが、テトラフルオロエチレン、ヘキサフルオロプロピレンおよびフッ化ビニリデンの熱可塑性ターポリマー；テトラフルオロエチレンおよびペルフルオロビニルエーテルの熱可塑性コポリマー；テトラフルオロエチレンおよびエチレンの熱可塑性コポリマー；ならびに、テトラフルオロエチレンおよびヘキサフルオロプロピレンの熱可塑性コポリマーからなる群より選択される、請求項２に記載の組成物。
【請求項４】
フルオロポリマーが約１５〜９０重量％で存在する、請求項２に記載の組成物。
【請求項５】
フルオロポリマーが約２５〜７５重量％で存在する、請求項２に記載の組成物。
【請求項６】
酸化剤の高いフッ素含量が約４５重量％を超えるフッ素含量を含んでなる、請求項１に記載の組成物。
【請求項７】
少なくとも１種の金属充填剤が、マグネシウムの密度とほぼ同等またはそれより大きな密度を有する金属を含んでなる、請求項１に記載の組成物。
【請求項８】
少なくとも１種の金属充填剤が約１０〜８５重量％で存在する、請求項１に記載の組成物。
【請求項９】
少なくとも１種の金属充填剤が、マグネシウム、アルミニウム、マグネシウム／アルミニウム合金、鉄、銅、ジルコニウム、チタン、亜鉛、マンガン、スズ、ホウ素、ケイ素、ハフニウム、タングステン、劣化ウラン、およびタンタル、ならびにそれらの金属炭化物、酸化物、および窒化物からなる群より選択される、請求項１に記載の組成物。
【請求項１０】
少なくとも１種の金属充填剤が、金属／金属酸化物のテルミットまたは金属／金属の金属間化合物である、請求項１に記載の組成物。
【請求項１１】
反応性材料の加工温度が、該反応性材料の熱的自己発火点より実質的に低い、請求項１に記載の組成物。
【請求項１２】
反応性材料から形成される弾頭用ライナーを含んでなる物品であって、該反応性材料が、
約４５重量％を超えるフッ素含量を有し、かつ該反応性材料の熱的自己発火温度より実質的に低い融解温度を示す酸化剤；および
少なくとも１種の金属充填剤、
を含んでなる、前記物品。
【請求項１３】
少なくとも１種の金属充填剤が、マグネシウムの密度とほぼ同等またはそれより大きな密度を有する金属を含んでなる、請求項１２に記載の物品。
【請求項１４】
少なくとも１種の金属充填剤が、マグネシウム、アルミニウム、マグネシウム／アルミニウム合金、鉄、銅、ジルコニウム、チタン、亜鉛、マンガン、スズ、ホウ素、ケイ素、ハフニウム、タングステン、劣化ウラン、およびタンタル、ならびにそれらの金属炭化物、酸化物、および窒化物からなる群より選択される、請求項１２に記載の物品。
【請求項１５】
少なくとも１種の金属充填剤が、金属／金属酸化物のテルミットまたは金属／金属の金属間化合物である、請求項１２に記載の物品。
【請求項１６】
少なくとも１種の金属充填剤が約１０〜８５重量％で存在する、請求項１２に記載の物品。
【請求項１７】
反応性材料の加工温度が、該反応性材料の熱的自己発火点より実質的に低い、請求項１２に記載の物品。
【請求項１８】
酸化剤がフルオロポリマーを含んでなる、請求項１２に記載の物品。
【請求項１９】
フルオロポリマーが、テトラフルオロエチレン、ヘキサフルオロプロピレンおよびフッ化ビニリデンの熱可塑性ターポリマー；テトラフルオロエチレンおよびペルフルオロビニルエーテルの熱可塑性コポリマー；テトラフルオロエチレンおよびエチレンの熱可塑性コポリマー；ならびに、テトラフルオロエチレンおよびヘキサフルオロプロピレンの熱可塑性コポリマーからなる群より選択される、請求項１７に記載の物品。
【請求項２０】
フルオロポリマーが約１５〜９０重量％で存在する、請求項１７に記載の物品。
【請求項２１】
フルオロポリマーが約２５〜７５重量％で存在する、請求項１７に記載の組成物。
【請求項２２】
反応性材料の加工方法であって、
少なくとも１種の金属充填剤を、高いフッ素含量を有しかつ該反応性材料の熱的自己発火温度より実質的に低い融解温度を示す酸化剤と混合し；そして
該反応性材料を、該反応性材料の熱的自己発火温度を超えない温度で加工する、
ことを含んでなる、前記方法。
【請求項２３】
少なくとも１種の金属充填剤を酸化剤と混合することが、少なくとも１種の金属充填剤をフルオロポリマーと混合することを含んでなる、請求項２２に記載の方法。
【請求項２４】
少なくとも１種の金属充填剤を酸化剤と混合することが、少なくとも１種の金属充填剤を、テトラフルオロエチレン、ヘキサフルオロプロピレンおよびフッ化ビニリデンの熱可塑性ターポリマー；テトラフルオロエチレンおよびペルフルオロビニルエーテルの熱可塑性コポリマー；テトラフルオロエチレンおよびエチレンの熱可塑性コポリマー；ならびに、テトラフルオロエチレンおよびヘキサフルオロプロピレンの熱可塑性コポリマーからなる群より選択されるフルオロポリマーと混合することを含んでなる、請求項２２に記載の方法。
【請求項２５】
少なくとも１種の金属充填剤を酸化剤と混合することが、マグネシウム、アルミニウム、マグネシウム／アルミニウム合金、鉄、銅、ジルコニウム、チタン、亜鉛、マンガン、スズ、ホウ素、ケイ素、ハフニウム、タングステン、劣化ウラン、およびタンタル、ならびにそれらの金属炭化物、酸化物、および窒化物からなる群より選択される少なくとも１種の金属充填剤を、該酸化剤と混合することを含んでなる、請求項２２に記載の方法。
【請求項２６】
少なくとも１種の金属充填剤を酸化剤と混合することが、少なくとも１種の金属／金属酸化物を該酸化剤と混合することを含んでなる、請求項２２に記載の方法。
【請求項２７】
反応性材料の加工方法であって、
１種の金属充填剤を、高いフッ素含量を有しかつ該反応性材料の熱的自己発火温度より実質的に低い融解温度を示す酸化剤と混合して、該反応性材料を形成させ；そして
該反応性材料を、該反応性材料の熱的自己発火点より実質的に低い温度で加工する、
ことを含んでなる、前記方法。
【請求項２８】
反応性材料から形成させたライナーを含んでなる火砲発射体であって、該反応性材料が、
高いフッ素含量を有しかつ該反応性材料の熱的自己発火温度より実質的に低い融解温度を示す酸化剤；および
少なくとも１種の金属充填剤、
を含んでなる、前記火砲発射体。
【請求項２９】
反応性材料から形成させた破片またはライナーを含んでなる弾頭であって、該反応性材料が、
高いフッ素含量を有し、かつ該反応性材料の熱的自己発火温度より実質的に低い融解温度を示す酸化剤；および
少なくとも１種の金属充填剤、
を含んでなる、前記弾頭。
【請求項３０】
発射体に用いるための弾頭であって、
ケース；
爆発性材料；
開始剤；および
ライナーまたは破片、ここで該ライナーまたは破片は、少なくとも１種の金属充填剤と酸化剤とを含んでなる反応性材料から形成され、該酸化剤は高いフッ素含量を有しかつ該反応性材料の熱的自己発火温度より実質的に低い融解温度を示す；
を含んでなる、前記弾頭。
【発明の詳細な説明】
【０００１】
【発明の属する技術分野】
本発明は、一般に、貫通弾頭の成形炸薬ライナーとしておよび破片弾頭の反応性破片での使用に適した反応性材料に関する。より詳細には、本発明は、フルオロポリマーおよび金属充填剤を含んでなる反応性材料に関する。本反応性材料は、該反応性材料の熱的自己発火点より著しく低い温度で安全に加工することができる。
【０００２】
【従来の技術】
発射体またはミサイルに用いられる貫通弾頭２は、典型的には、図１Ａに示すように、ケース４、爆発性材料６、起爆薬、およびライナー８を含んでなる。一般に、ケース４は、鋼、プラスチック、または複合材料で構成される円筒形チューブである。典型的には、ケース４の少なくとも一部が、爆発性材料６で満たされる。弾頭２中の爆発性材料６が爆裂すると、ライナー８により、標的などの固体物体を貫通することができる高い運動エネルギーを有する高速噴射が作り出される。ライナー８は、爆発性装填物の爆裂に応答して噴射の形になる固体材料から形成される。ライナー材料は、典型的には、高密度の延性材料、例えば、金属、合金、セラミック、またはガラスである。ライナーに一般に用いられる金属には、銅、アルミニウム、劣化ウラン、タングステン、またはタンタルが含まれる。貫通弾頭２に加え、破片弾頭１０が一般に用いられている。図１Ｂに例示するように、破片弾頭１０は、典型的に、該弾頭１０の爆発性材料６の爆裂により標的で発射される材料である破片１２を含んでなる。破片１２は、爆裂の爆発力に耐えうるものでなければならない。さもなければ、一般にその爆発力は破片を粉々に砕き、それにより破片が標的を貫通する能力を低下させる。
【０００３】
標的の機械的強度特性によっては、ライナー８または破片１２による貫通が、標的に著しい損害を与えるかそれを著しく破壊することができる。しかしながら、標的が装甲車または他の重装甲の標的である場合、ライナー８または破片１２は所望の程度の損害をもたらすことができない。弾頭の破壊力を改善するためには、ライナー８または破片１２に、追加的損害をもたらす二次的反応を起こす能力を与えることができる。これらの二次的反応には、一般に焼夷反応（ｉｎｃｅｎｄｉａｒｙ　ｒｅａｃｔｉｏｎ）が含まれる。ＬａＲｏｃｃａ　ｅｔ　ａｌ．への米国特許第４８０７７９５号に開示されているように、ライナーに発火合金を加えて、所望の焼夷効果を提供する。ＬａＲｏｃｃａ　ｅｔ　ａｌ．では二重層ライナーが開示されており、緻密な金属の層が貫通能力を提供し、アルミニウムまたはマグネシウムなどの軽金属の層が焼夷効果を提供する。
【０００４】
一般には金属がライナーに用いられているが、反応性材料も用いられている。当分野で公知であり本明細書中で用いるように、“反応性材料”という用語は、酸化剤と反応する金属を含んでなる材料をさす。標的との衝突により、ライナーの反応性材料は高いエネルギーの破裂（ｈｉｇｈ　ｂｕｒｓｔ　ｏｆ　ｅｎｅｒｇｙ）を引き起こす。公知の反応性材料には、アルミニウムとポリテトラフルオロエチレン（“ＰＴＦＥ”）の材料が含まれ、本明細書中ではこれを“Ａｌ／ＰＴＦＥ”反応性材料とよぶ。ＰＴＦＥはＤｕＰｏｎｔからＴＥＦＬＯＮ（登録商標）の商品名で入手可能である。ＰＴＦＥは、すべてのフルオロポリマーのうちもっとも高いフッ素含量を有し、化学的攻撃に対しもっとも優れた耐性を有するフルオロポリマーであり、その最大強度を達成するために高い加工温度を必要とする。ＰＴＦＥは、高いフッ素含量により強い酸化剤になるため、反応性材料に用いられる。Ａｌ／ＰＴＦＥ反応性材料は、アルミニウムの密度に起因して、軽装甲または外板の薄い標的、例えば航空機において良好な貫通能力を有する。Ａｌ／ＰＴＦＥ反応性材料はまた、標的中への貫通により該反応性材料が発火するので、焼夷反応を提供する。
【０００５】
Ａｌ／ＰＴＦＥの高強度構成部品、例えば破片弾頭１０のための反応性破片１２を形成させるためには、反応性材料をプレスして、ビレットまたはプレス済みプレフォームにする。その後、プレス済みプレフォームを、高温、典型的には３５０〜３９０℃で、焼結およびアニーリングする。ＰＴＦＥの融解温度は３４２℃と高いので、ＰＴＦＥを用いた反応性材料を形成させるためには、これらの高い焼結温度が必要である。Ａｌ／ＰＴＦＥ破片を形成させるための現時点での好ましい技術は、溶媒中でＰＴＦＥとアルミニウムをブレンドすることを含んでなる。Ａｌ／ＰＴＦＥの溶液をトレーに広げ、オーブンで乾燥する。その後、乾燥した成分を約８５℃（１８５゜Ｆ）にコンディショニングし、約８５℃（１８５゜Ｆ）に加熱したダイでプレスする。その後、プレス済みプレフォームを、焼結させるために３５０〜３９０℃に加熱する。ＰＴＦＥはこの温度範囲において粘性が高いので、おおよその形状を維持する。その後、焼結したプレフォームを、Ａｌ／ＰＴＦＥ反応性材料の亀裂を最低限に抑えて機械的性質を最大限にするために、所定の速度で冷却する。Ａｌ／ＰＴＦＥ反応性材料の機械的性質は、ＰＴＦＥの結晶化度と反対に関連する。一般に、ＰＴＦＥの高い結晶化度は、低い引張強さおよび高い伸びをもたらす。Ａｌ／ＰＴＦＥから高強度構成部品を形成させるために現時点で利用可能な加工技術は、焼結に必要な３５０〜３９０℃の温度ではＰＴＦＥの粘性が高いため、限定的である。
【０００６】
弾頭の貫通能力をさらに向上させるために、ＰＴＦＥとアルミニウムより高密度の金属を含んでなる反応性材料が生産されている。これらの高密度金属には、焼結温度でのＰＴＦＥとの化学的反応性がアルミニウムより高いタンタルおよびタングステンが含まれていた。これらのＴａ／ＰＴＦＥおよびＷ／ＰＴＦＥ反応性材料を、Ａｌ／ＰＴＦＥ反応性材料と同様の条件を用いて加工して、直径約８．９ｃｍ（３．５インチ）および直径約２．５ｃｍ（１インチ）のパック（ｐｕｃｋｓ）を形成させた。しかしながら、これらの反応条件下でＴａ／ＰＴＦＥおよびＷ／ＰＴＦＥ反応性材料は、焼結プロセス中の揮発性化学反応に起因する望ましくない結晶粒の亀裂（ｇｒａｉｎ　ｃｒａｃｋｉｎｇ）を示した。タングステンおよびタンタルは、焼結プロセス中に用いられた温度で存在する微量のフッ化水素酸（“ＨＦ”）と反応して、揮発性の高い反応生成物を生じた。Ｔａ／ＰＴＦＥ反応性材料は、極めて発熱性の高い揮発性フッ化タンタル化合物を形成させた。Ｔａ／ＰＴＦＥ材料の加速熱量測定（Ａｃｃｅｌｅｒａｔｅｄ　Ｒａｔｅ　Ｃａｌｏｒｉｍｅｔｒｙ）（“ＡＲＣ”）試験では、焼結温度より数度ほど高い温度で起こる発熱が明らかになった。この発熱は３７５℃で起こった。これに加えて、強い発熱反応が原因となって、Ｔａ／ＰＴＦＥ反応性材料は実験的焼結サイクル中に３０７℃で自己発火した。Ｗ／ＰＴＦＥ反応性材料では、プレス済みプレフォームに重大な亀裂を引き起こす揮発性の高いフッ化タングステン化合物（ＷＦ６およびＷＯＦ４など）が形成したため、焼結プロセス中に排ガスが行われた。これらの著しい発熱反応のため、ＰＴＦＥの加工に必要な高温におけるＴａ／ＰＴＦＥ反応性材料の加工の安全性が懸念された。また、その著しい発熱反応により、観察された亀裂に起因するＷ／ＰＴＦＥ反応性材料の質が懸念された。
【０００７】
金属およびフルオロポリマーを含んでなる反応性材料は、軍事用火工品にも用いられてきた。Ｎａｕｆｌｅｔｔ　ｅｔ　ａｌ．への米国特許第５８８６２９３号には、軍事用火工品に用いるための強力な材料の生産方法が開示されている。その強力な材料は、マグネシウムフルオロポリマー、具体的にはマグネシウム／ＴＥＦＬＯＮ（登録商標）／Ｖｉｔｏｎ（登録商標）（“ＭＴＶ”）を含んでなる。Ｖｉｔｏｎ（登録商標）は、フッ化ビニリデン−ヘキサフルオロプロピレンのコポリマーである。得られる強力な材料は、ロケットエンジンの点火装置および航空機のおとりとなる照明弾（ａｉｒｃｒａｆｔ　ｄｅｃｏｙ　ｆｌａｒｅｓ）の生産に用いられている。
【０００８】
【発明が解決しようとする課題】
Ｔａ／ＰＴＦＥおよびＷ／ＰＴＦＥ反応性材料による加工および安全上の問題の観点から、ＰＴＦＥの加工に必要な温度である３５０〜３９０℃より低い温度で安全に加工することができ、高い貫通能力を有する反応性材料を開発することが、非常に望ましい。理想的には、望ましい反応性材料を、揮発性の金属フッ化物化合物が形成する自己発火温度より低い温度で加工する。
【０００９】
【課題を解決するための手段】
本発明は、少なくとも１種の金属充填剤および酸化剤を含んでなる反応性材料に関する。酸化剤は、高いフッ素含量、低い融解温度、および高い機械的強度を有するフルオロポリマーを含んでなる。好ましくは、フルオロポリマーは、熱可塑性フルオロポリマー、例えば、テトラフルオロエチレン、ヘキサフルオロプロピレン、およびフッ化ビニリデンのポリマーである。金属充填剤は、高密度の反応性金属、例えば、ハフニウム、タンタル、マグネシウム、チタン、タングステン、アルミニウム、マグネシウム／アルミニウム合金、またはジルコニウムを含んでなる。金属充填剤は、金属／金属酸化物充填剤か、または金属間化合物充填剤（ｉｎｔｅｒｍｅｔａｌｌｉｃ　ｆｉｌｌｅｒ）であってもよい。反応性材料を、該反応性材料の熱的自己発火点より著しく低い温度で加工する。
【００１０】
本発明はまた、該反応性材料を含んでなる物品、例えば弾頭に関する。
これに加えて、本発明は、反応性材料を安全に加工する方法に関する。該方法は、少なくとも１種の金属充填剤を酸化剤と混合して、反応性材料を形成させることを含んでなる。その後、反応性材料を、該反応性材料の熱的自己発火点より低い温度で加工する。
【００１１】
本明細書は、本発明とみなされるものを詳細に指示し明瞭に請求している請求項を結論としているが、以下の本発明の説明を添付図面と併せて読むことにより、本発明の利点をより容易に確認することができる。
【００１２】
本発明の反応性材料は、図１Ａおよび１Ｂに例示すような、貫通（成形炸薬）弾頭２のライナー８として、および破片弾頭１０の高強度反応性破片１２に、用いることができる。反応性材料は、酸化剤および少なくとも１種の金属充填剤を含んでなり、該反応性材料の熱的自己発火点より著しく低い温度で安全に加工することができる。反応性破片１２および反応性ライナー８は、固体状標的を貫通して、該破片／ライナーが標的を貫通した後に焼夷効果をもたらし、それにより弾頭の破壊効果を向上させることができる。
【００１３】
酸化剤は、弾頭の破裂において反応性材料が残存するように、反応性材料に強度を提供することができる。これに加えて、酸化剤は、反応性材料がその標的を貫通するときに焼夷反応のような二次的反応が起こるように、強力なオキシダイザー（ｏｘｉｄｉｚｅｒ）であることができる。焼夷反応は金属充填剤の後燃えに起因していてもよく、この後燃えは金属充填剤と空中酸素との反応により起こる。酸化剤は、金属充填剤／空中酸素の反応を加速することができる。好ましくは、酸化剤は、高いフッ素含量、低い融解温度、および高い機械的強度を有する、フルオロポリマーまたはフルオロエラストマーである。より好ましくは、酸化剤は熱可塑性フルオロポリマーである。
【００１４】
フルオロポリマーの高い機械的強度は、反応性材料に、弾頭の破裂または爆発的発射において残存するための強度を与えることができる。フルオロポリマーの機械的強度は、とりわけ破片弾頭１０で重要であることができる。これは、凝集性破片１２が、標的に衝突するためには破裂において残存しなければならないためである。フルオロポリマーの高いフッ素含量は、反応性材料がその標的を貫通するときに金属充填剤と焼夷反応を起こすのに必要な酸化強度（ｏｘｉｄｉｚｉｎｇ　ｓｔｒｅｎｇｔｈ）を提供することができる。反応性材料が標的を貫通するときに発生する熱により、フルオロポリマー中のフッ素は、フルオロポリマーの炭化水素鎖から遊離して、金属充填剤と発熱反応を起こすことができる。フルオロポリマーの低い融解温度は、反応性材料を、その温度より低い温度では微量のＨＦと反応する金属の割合が著しく低下するか排除されるような温度で、確実に加工できるようにするのに役立つことができる。
【００１５】
反応性材料を加工する温度を低下させることにより、先に確認した安全上の懸念を排除または著しく減少させることができる。反応性材料の加工の安全性を改善するために、フルオロポリマーの融解温度は、反応性材料（フルオロポリマー／金属充填剤組成物）の自己発火温度を超えることができない。すなわち、反応性材料は、加工温度以下の温度で、１または複数の発熱を生じることができない。反応性材料の加工温度は、フルオロポリマーの融点および存在する金属充填剤の量により、変動することができる。適切な安全率を提供するために、加工温度を、反応性材料の熱的自己発火点または発熱が起こる温度より５０℃低い温度以下にすることができる。しかしながら、反応性材料の加工において許容しうるリスクの程度によっては、この５０℃の誤差限界を、フルオロポリマーの融解温度が反応性材料の自己発火温度を超えない限り、小さくしてもよい。
【００１６】
反応性材料のフルオロポリマーは、その低温での加工能力；費用；利用可能性：フッ素含量；無充填フルオロポリマーの機械的性質；融点；所望の加工温度における粘性；およびフルオロポリマーと反応性金属充填剤との相溶性に基づき、選択することができる。選択した市販のフルオロポリマーの特性を表１に示す。これらのフルオロポリマーは、Ｄｕｐｏｎｔ、Ｄｙｎｅｏｎ　ＬＬＣおよび旭硝子株式会社から入手可能である。本発明のフルオロポリマーには、テトラフルオロエチレン、ヘキサフルオロプロピレンおよびフッ化ビニリデンの熱可塑性ターポリマー（“ＴＨＶ”）；テトラフルオロエチレンおよびペルフルオロビニルエーテルの熱可塑性コポリマー（“ＰＦＡ”）；テトラフルオロエチレンおよびエチレンの熱可塑性コポリマー（“ＥＴＦＥ”）；またはテトラフルオロエチレンおよびヘキサフルオロプロピレンの熱可塑性コポリマー（“ＦＥＰ”）が含まれていてもよいが、これに限定されない。
【００１７】
【表１】
2004002167.tif 000002
【００１８】
【数１】
2004002167.tif 000003
【００１９】
１種のフルオロポリマーを酸化剤として用いることに加え、少なくとも２種のフルオロポリマーの組合わせを用いてもよいことも予想される。例示のためにすぎないが、ＰＴＦＥとＴＨＶ　２２０の組合わせまたは２種の異なるＴＨＶポリマーの組合わせを用いることができる。少なくとも２種のフルオロポリマーは、高いフッ素含量、低い融解温度、および高い機械的強度を反応性材料に提供するのに十分なパーセンテージで存在することができる。
【００２０】
フルオロポリマーのフッ素含量は、好ましくは約４５重量％を超える。しかしながら、フルオロポリマーの機械的性質によっては、より少ないフッ素を有するフルオロポリマーを用いてもよい。すなわち、約４５重量％未満のフッ素含量を有するフルオロポリマーを、該フルオロポリマーが所望の低い融解温度に加えて高い引張強さおよび高いパーセンテージの伸びを有する場合、用いてもよい。
【００２１】
好ましくは、反応性材料のフルオロポリマーは、Ｄｙｎｅｏｎ　ＬＬＣ（ミネソタ州Ｏａｋｄａｌｅ）から入手可能なＴＨＶ　２２０である。これは、ＴＨＶ　２２０が、従来の溶媒に完全に溶解し、低い融解温度を有することから、加工しやすいためである。ＴＨＶ　２２０は、ＰＴＦＥの融解温度より低い２２２℃の融解温度を有する。従来の溶媒にはケトンおよびエステル、より詳細にはアセトンおよび酢酸エチルが含まれる。ＴＨＶ　２２０の低い融解温度により、反応性材料を、従来のバッチ式混合機を用いて熱的自己発火点より著しく低い温度で加工することが可能になる。ＴＨＶ　２２０はさらに、ＰＴＦＥ反応性材料の生産に必要とされる焼結プロセスを排除し、それにより生産能率を向上させることができるため、好ましい。
【００２２】
ＴＨＶ　２２０に加えて、他のＴＨＶポリマー、例えば、ＴＨＶ　Ｘ　３１０、ＴＨＶ　４１５、ＴＨＶ　５００およびＨＴＥＸ　１５１０（すべてＤｙｎｅｏｎ　ＬＬＣから入手可能）を反応性材料のフルオロポリマーとして用いてもよいが、これに限定されない。ＴＨＶポリマーにより与えられる主な利点は、加工温度が著しく低下することと、ＰＴＦＥの加工で必要とされる焼結プロセスが排除されることである。その他のフルオロポリマーも、これらのフルオロポリマーが高いフッ素含量、低い融解温度、および高い機械的強度という望ましい特性を有する限り、反応性材料に用いることができる。
【００２３】
反応性材料の金属充填剤は、弾頭に必要な貫通力およびエネルギー放出を提供する反応性高密度金属であることができる。金属充填剤はマグネシウム、アルミニウム、マグネシウム／アルミニウム合金、鉄、銅、ジルコニウム、チタン、亜鉛、ホウ素、ケイ素、マンガン、スズ、ハフニウム、タングステン、劣化ウラン、もしくはタンタル、またはこれらの金属の金属炭化物、酸化物、もしくは窒化物であることができる。金属充填剤は、マグネシウムの密度（１．７４ｇ／ｃｍ３）とほぼ同等またはそれより大きな密度を有することができる。これに加えて、金属充填剤は、酸化剤に対しマグネシウムまたはアルミニウムと少なくとも同程度の反応性を示すことができる。好ましくは、金属充填剤は、ハフニウム、タンタル、マグネシウム、チタン、タングステン、アルミニウム、マグネシウム／アルミニウム合金、またはジルコニウムである。金属充填剤を、粉末形状の反応性材料と組み合わせてもよい。しかしながら、該金属充填剤の金属間性、テルミット性、および焼夷性混合物も、本発明の範囲内で用いることができる。金属充填剤は、２種以上のこれら金属の組合わせまたはブレンドであってもよい。例えば、金属充填剤は、ハフニウムとタンタルのブレンドであってもよい。これに加えて、金属充填剤は、金属／金属酸化物充填剤（テルミット）、例えば、Ｆｅ２Ｏ３／アルミニウム、Ｆｅ２Ｏ３／ジルコニウム、ＣｕＯ／アルミニウム、Ｆｅ２Ｏ３／チタン、タンタル／酸化鉄、二酸化マンガン／アルミニウム、または他のテルミット組成物であってもよい。２種以上の金属のブレンドを含む金属間化合物充填剤を用いてもよい。金属間化合物充填剤には、２種以上の金属のそれぞれが異なるモル比の数値を有する未反応金属のブレンド、例えば、１モルのハフニウムと２モルのアルミニウム；１モルのハフニウムと１モルのアルミニウム；１モルのハフニウムと２モルのホウ素；１モルのニッケルと１モルのアルミニウム；１モルのチタンと１モルのアルミニウム；１モルのチタンと２モルのアルミニウム；１モルのジルコニウムと１モルのアルミニウム；１モルのジルコニウムと２モルのアルミニウム；１モルのモリブデンと２モルのアルミニウム；１モルのアルミニウムと２モルのホウ素；１モルのハフニウムと２モルのホウ素；１モルのタンタルと１モルのホウ素；１モルのチタンと２モルのホウ素；１モルのジルコニウムと１モルのホウ素；が含まれていてもよく、または、その他の金属間組成物を用いてもよい。
【００２４】
フルオロポリマーは、反応性材料中に約１５〜９０重量％で存在することができる。好ましくは、フルオロポリマーは、約２５〜７５重量％で存在する。金属充填剤は、約１０〜８５重量％で存在することができる。
【００２５】
反応性材料は、フルオロポリマーと金属充填剤を当分野で公知のように混合することにより生産することができる。フルオロポリマーがケトンまたはエステルに可溶である場合、フルオロポリマーの粒径は、本発明の実施可能性（ｏｐｅｒａｂｉｌｉｔｙ）に決定的なものでなくてもよい。しかしながら、フルオロポリマーがケトンまたはエステルに不溶である場合は、フルオロポリマーを微粉砕形状で商業的に入手することができ、または、当分野で公知のように微粉砕形状に加工することができる。不溶性フルオロポリマーは、好ましくは、小さな粒径、例えば約１ミクロンの平均粒径を有する。その後、フルオロポリマーを金属充填剤と組み合わせ、溶媒とブレンドして、反応性材料の懸濁液を形成させることができる。溶媒が望ましくない場合は、二軸スクリュー押出機を用いて、金属充填剤をフルオロポリマーと配合または混合することもできる。フルオロポリマーがケトンまたはエステルに可溶である場合、反応性材料を、溶媒損失技術（ｓｏｌｖｅｎｔ　ｌｏｓｓ　ｔｅｃｈｎｉｑｕｅ）またはポリマー沈殿技術（ｐｏｌｙｍｅｒ　ｐｒｅｃｉｐｉｔａｔｉｏｎ　ｔｅｃｈｎｉｑｕｅ）により混合することができる。これらについては、以下に詳細に記載する。
【００２６】
フルオロポリマーおよび金属充填剤を混合した後、反応性材料をプレスまたは押出により加工して、ニアネットシェイプのプレフォームを製造することができる。ケトンまたはエステルに不溶であるフルオロポリマーを含んでなる反応性材料を、以下に記載するように直接プレスするか押出してもよい。可溶性フルオロポリマーを含んでなる反応性材料は、ポリマー沈殿または溶媒損失技術と、これに続くプレスまたは押出により、加工することができる。反応性材料をプレスにより加工する場合、反応性材料の溶液をオーブンで乾燥する。その後、乾燥した反応性材料を、約１６５〜１８０℃に加熱したダイに充填する。この温度は、反応性材料の融点および粘性に依存する。より融点の高いフルオロポリマーを含んでなる反応性材料を加工するためには、より高い温度が必要になる。反応性材料を、加圧下（１０３４２ｋＰａまたは約１５００ｐｓｉ）および真空下で溶融させる。この圧力は、反応性材料のレオロジーに依存する。ダイを、該ダイの融解温度より低い温度（約８０〜１００℃）に数分間冷却する。その後、プレス圧を約２０６８４〜２７５７９ｋＰａ（約３０００〜４０００ｐｓｉ）に上昇させ、ダイの冷却を５０〜６０℃で継続する。ポリマーの結晶化度および機械的性質を最大限にするために、ダイを緩慢な速度で冷却することが、極めて重要である。反応性材料を適切に冷却した後、ダイからプレスして出し、周囲の室温まで放置して冷却する。
【００２７】
反応性材料を押出により加工する場合、反応性材料の溶液をオーブンで乾燥する。その後、乾燥した反応性材料を、約１６５〜１８０℃に加熱した押出機に充填する。反応性材料を、加圧下（１０３４２ｋＰａまたは約１５００ｐｓｉ）および真空下で溶融させる。反応性材料を溶融させるのに必要な圧力は、反応性材料に用いられるフルオロポリマーと反応性材料の金属含量に依存する。その後、押出圧力を上昇させて押出物を形成させ、続いてその押出物を断片に切断し、周囲の室温まで放置して冷却する。
【００２８】
これらの反応性材料を用いると、射出成形または押出を用いた構成部品のニアネットシェイプ成形加工が可能になり、これにより廃棄物および機械加工時間を低減できると予想される。
【００２９】
これらの方法のいずれかにより形成された加工済み反応性材料を分析して、各反応性材料について理論最大密度のパーセンテージ（“ＴＭＤの％”）を決定することができる。ＴＭＤの％は、当分野で公知のように測定する。反応性材料が約１００％に等しいＴＭＤの％を有する場合、該反応性材料に気孔が存在しないことを示している。反応性材料の望ましいＴＭＤの％は、約８０〜１００％であることができる。好ましくは、反応性材料のＴＭＤの％は約９０〜１００％であり、より好ましくは約９５〜１００％である。望ましいＴＭＤの％は、該反応性材料が用いられうる最終的な適用に依存することができる。
【００３０】
十分なＴＭＤの％を有する反応性材料を、破片弾頭１０のための反応性破片１２または貫通弾頭２のライナー８に用いることができる。貫通弾頭２では、反応性材料を、ライナー８としての使用に望ましい形状に、機械加工するか、プレスするか、または押出すことができる。これに加えて、反応性材料を型に入れて、望ましい形状のライナー８を生産してもよい。例えば、反応性材料を、所望の量になるように秤量する。ＴＥＦＬＯＮ（登録商標）テープを、第１の銅皿の上面および第２の銅皿の底面に置く。第１の銅皿を１７０℃のオーブンで加熱する。ＴＥＦＬＯＮ（登録商標）レンガを第１の銅皿上に置き、反応性材料を第１の銅皿の中央に積み重ねる。該反応性材料を、約４５分間またはそれが容易に曲がるようになるまで加熱する。第２の銅皿を該材料の上部に置き、下向きに軽く押して、皿の整合（ａｌｉｇｎｍｅｎｔ）を確実に平坦にする。ＴＥＦＬＯＮ（登録商標）ドーナツを第２の銅皿の上部に置き、該ＴＥＦＬＯＮ（登録商標）ドーナツの上部に２個の金属製おもりを置く。ＴＥＦＬＯＮ（登録商標）ドーナツおよび金属製おもりを、おもりが反応性材料を垂直に下方向に押して、反応性材料が確実に均一な厚みを持つことになるように、配列する。その組立物（ｓｅｔ−ｕｐ）をオーブン内に４５分間放置した後、取り出す。型をＴＥＦＬＯＮ（登録商標）レンガから外し、１５分間冷却する。その後、２枚の銅皿を取り外し、それにより、反応性材料から形成させた望ましい形状のライナーを外す。ライナーを、最大数インチの厚みの形状に形成させてもよい。
【００３１】
反応性材料の破片１２を含んでなる破片弾頭１０では、押出またはプレスにより反応性材料を望ましい破片形状に加工することができる。これらの反応性破片１２は、厚さ最大数インチの厚みを有することができる。ライナー８または反応性破片１２の寸法は変動することができ、該反応性材料が用いられる適用に依存する。したがって、各適用では、最適化試験が必要とされていてもよい。
【００３２】
本発明の反応性材料は、当分野で公知のように弾頭に析出させてもよい。該反応性材料は、貫通弾頭２に用いられる従来のライナー８、例えば銅ライナーに置き換わることができる。これに加えて、該反応性材料を銅ライナーに加えて用いてもよいことも、予想される。例えば、反応性材料を銅製ライナーの上部に析出させることができる。反応性材料はまた、破片弾頭１０に用いるための反応性破片１２に形成させることができる。これらの反応性破片１２は、当分野で公知のように弾頭中に固定することができる。
【００３３】
【実施例】
実施例１
Ｔａ／ＴＨＶ　２２０およびＨｆ／ＴＨＶ　２２０反応性材料の組成物
Ｔａ／ＴＨＶ　２２０およびＨｆ／ＴＨＶ　２２０反応性材料の組成物を表２に示す。
【００３４】
【表２】
2004002167.tif 000004
【００３５】
実施例２
Ｔａ／ＴＨＶ　２２０およびＨｆ／ＴＨＶ　２２０反応性材料の混合
Ｔａ／ＴＨＶ　２２０反応性材料を溶媒損失技術およびポリマー沈殿技術の２種の技術を用いて混合して、どちらの技術が最良の混合を提供するかを決定した。２種の小さな１０ｇの配合物を、両方の技術を用いて作製した。溶媒損失法では、ＴＨＶ　２２０をアセトンに溶解した。タンタルを継続的に撹拌しつつＴＨＶ　２２０と混合して、アセトンを除去した。タンタルを充填したＴＨＶ　２２０材料の均質で小さなチャンク（ｃｈｕｎｋ）が得られ、これを続いて強制通風式オーブンで乾燥した。溶媒損失技術により、タンタルを充填したＴＨＶ　２２０の十分に混合された組成物が得られた。しかしながら、この技術の不利な点の一つは、反応性材料をバッチ式配合物の状態で生産する場合、溶媒が必要とされる点である。
【００３６】
ポリマー沈殿技術では、ＴＨＶ　２２０をアセトンに溶解し、タンタルをその溶液中に混ぜ入れた。その後、溶液の極性を変化させるためにヘキサンまたはヘプタンなどの無極性溶媒を加え、ＴＨＶ　２２０を強制的に沈殿させた。この技術の利点の一つは速度が向上した点であり、これにより混合に必要な時間が短縮される。これに加えて、このプロセスは、２０体積％未満のフルオロポリマーを有する反応性材料で極めて良好に機能する。しかしながら、高密度Ｔａ／ＴＨＶ　２２０およびＨｆ／ＴＨＶ　２２０反応性材料は約７０体積％のＴＨＶ　２２０を含有していたので、加工しにくい大きな粘着性凝集物が生じた。
【００３７】
２種の技術により生産されたＴａ／ＴＨＶ　２２０反応性材料の試料を、安全特性試験に供した。驚くべきことに、該反応性材料の安全特性は、試料の加工方法に依存する開始温度感度（ｏｎｓｅｔ　ｔｅｍｐｅｒａｔｕｒｅ　ｓｅｎｓｉｔｉｖｉｔｙ）によって変動した。ポリマー沈殿技術では、より容易に発火する反応性材料が得られた。これは、酸素雰囲気下で熱的に非常に不安定な、コーティングされていないタンタルの存在に、関連づけることができる。溶媒損失技術およびポリマー沈殿技術により生産されたＴａ／ＴＨＶ　２２０反応性材料の安全特性を、表３にあげる。
【００３８】
【表３】
2004002167.tif 000005
【００３９】
Ｔａ／ＴＨＶ　２２０反応性材料の安全性データと、ポリマー沈殿技術に関連する加工上の問題点に基づき、溶媒損失技術を用いてこの後のＴａ／ＴＨＶ　２２０およびＨｆ／ＴＨＶ　２２０反応性材料を生産した。タンタルおよびハフニウムで、それぞれ合計３×１０００ｇの配合物を作製した。
【００４０】
実施例３
フルオロポリマーおよび金属充填剤を含んでなる反応性材料の追加的組成物
ＴＨＶ　２２０、ＴＨＶ　Ｘ　３１０、ＴＨＶ　４１５、ＴＨＶ　５００またはＨＴＥＸ　１５１０の１種をフルオロポリマーとして、タンタル、ハフニウム、アルミニウム、マグネシウム、タングステン、チタンまたはジルコニウムの１種を金属充填剤として含んでなる反応性材料を、実施例１および２に記載したように生産する。各反応性材料について、フルオロポリマーおよび金属充填剤の重量パーセントを、当分野で公知のように決定する。
【００４１】
実施例４
Ｔａ／ＴＨＶ　２２０およびＨｆ／ＴＨＶ　２２０反応性材料での熱安定度試験
熱安定度試験を、Ｔａ／ＴＨＶ　２２０およびＨｆ／ＴＨＶ　２２０反応性材料の試料で実施した。すべての試料を、約０．６３ｃｍ（１／４インチ）のステムを有する密封された約２．５ｃｍ（１インチ）径の球状チタン爆弾中に入れた。以下に記載するように、Ｔａ／ＴＨＶ　２２０配合物で４種の試験を実施した：
１．段階的加熱試験、５０〜５８０℃、１段階５℃、７０％　Ｔａ／３０％　ＴＨＶ　２２０配合物＃４（＃９０９）、０．３３ｇ；
２．２５０℃／２４時間等温老化試験、“アイソトラックド（ｉｓｏｔｒａｃｋｅｄ）”モード、Ｔａ／ＴＨＶ　２２０　１７９１−６４−１、５．１１ｇ；
３．２００℃／２４時間等温老化試験、“アイソフィックスド（ｉｓｏｆｉｘｅｄ）”モード、７０％　Ｔａ／３０％　ＴＨＶ　２２０溶媒損失１６６５−７４−１、１．５２ｇ；および
４．２００℃／２４時間等温老化試験、“アイソフィックスド”モード、７０％
Ｔａ／３０％　ＴＨＶ　２２０溶媒損失１６６５−７４−１、５．２７ｇ。
【００４２】
ＡＲＣ等温老化において、“アイソトラックド”および“アイソフィックスド”モードの違いは、“アイソトラックド”モードの間は、熱量計の壁が試験経過の全期間中の爆弾温度を追跡する点であった。“アイソフィックスド”モードでは、試料が等温老化温度＋“等温ウィンドウ（ｉｓｏｔｈｅｒｍａｌ　ｗｉｎｄｏｗ）”（約２℃）を超えて自己加熱するまで、熱量計の壁を等温老化温度で維持した。等温ウィンドウが超えられ、自己加熱速度が本閾値（報告した試験すべてで０．０２０℃／分）を超えたときに、熱量計の壁は爆弾を追跡し始めた。
【００４３】
“アイソフィックスド”アルゴリズムを、最初のＡＲＣでの等温老化に用いた。“アイソトラックド”モードの不利な点は、熱量計がドリフトしやすく、さらに長期等温老化試験の間に誤った発熱が登録される点であった。長期間の温度安定度は、古典的な“アイソフィックスド”老化モードより良好であった。“アイソトラックド”モードでは正の温度ドリフトの問題が若干起こったため、残りの実験はすべて“アイソフィックスド”モードで実施した。
【００４４】
０．３２６７ｇの試料におけるＴａ／ＴＨＶ　２２０の段階的加熱試験の結果を、図２に示す。約３１０℃以下では、発熱（０．０２℃／分を超える自己加熱速度）は観察されなかった。これらの実験において、発熱を０．０２℃／分を超える自己加熱速度と定義した。しかしながら、当分野で公知のように、この定義は、用いられた安全性プロトコールにより変動してもよいことを、理解すべきである。３１０℃に加熱すると、試料は発熱し、待ち時間の間に見かけ上爆発した。しかしながら、３１０℃はＴａ／ＴＨＶ　２２０反応性材料の加工に用いられるであろう温度より著しく高い。本物のバルクの熱的暴走がより良くシミュレートされるより大きな試料を用いて、より低温での発熱を検出することが予想されるが、爆弾の破壊が起こるため、残念ながらこれらは自己発火することができなかった。
【００４５】
５．１１４３ｇの試料におけるＴａ／ＴＨＶ　２２０反応性材料（最初の試験とは異なる試料であって、おそらく異なる熱的安定特性を有するものを用いた）で２５０℃／２４時間等温老化試験を実施した。この試料の大きさは十分に大きかったので、バルク試料の良好なシミュレーションが得られた。また、等温老化では、段階的加熱に比べ、突然の熱的暴走を引き起こし得る最初は緩慢な自触媒反応をマスキングしない、良好な結果が得られた。図３に、この試料の温度対時間的挙動を示す。この試料は、２５０℃で７時間経たないうちに自己発火した。この温度も、Ｔａ／ＴＨＶ　２２０反応性材料の加工に用いられるであろう温度より著しく高い。
【００４６】
２種の追加的な等温老化試験を、異なる試料（溶媒損失プロセス）で、より低い温度の２００℃において２４時間、漸進的に大きな試料を用いて（１．５１９１ｇ、次に５．２６７ｇ）実施した。これらの結果を図４および５に示す。いずれの試料でも、発熱（０．０２℃／分を超える自己加熱速度）は検出されなかった。１．５ｇの試料は、試験開始時にわずかな温度上昇を示した。これは、熱量計のドリフトが原因であった可能性がある。５．３ｇの試料を用いた第２の試験は、この挙動を示さなかった。この温度も、Ｔａ／ＴＨＶ　２２０反応性材料の加工に用いられるであろう温度より高い。
【００４７】
Ｈｆ／ＴＨＶ　２２０について、２種の試験を行った：
１．段階的加熱試験、５０〜５８０℃、１段階５℃、７０％　Ｈｆ／３０％　ＴＨＶ　２２０　１７９１−６６−１　　＃１０６５、試料０．３１ｇ；および
２．２００℃／２４時間等温老化試験、７０％　Ｈｆ／３０％　ＴＨＶ　２２０　１７９１−６６−１　　＃１０６５、試料５．１６ｇ。
【００４８】
図６および７は、Ｈｆ／ＴＨＶ　２２０反応性材料の小さな（０．３１０９ｇ）試料について、それぞれ温度／圧力対時間および自己加熱速度対温度の曲線を示す。約２７５℃で開始し、発熱の閾値（０．０２℃／ｍｉｎ）に近い自己加熱速度の小さな発熱がいくつかあったが、それらは持続しなかった。自己加熱速度が発熱の閾値未満に低下したときに、段階的加熱を再開した。これは、２７５〜３５５℃の間で数回起こった。３５５℃で、持続した発熱が最終的に観察された。しかしながら、３５５℃は、Ｈｆ／ＴＨＶ　２２０反応性材料の加工に用いられるであろう温度より著しく高い。より低温での発熱的挙動は、熱量計のドリフトに起因していた可能性がある。この試験の圧力の痕跡に高温で起こったことも、不明である。
【００４９】
最後に、２００℃／２４時間等温老化実験を、５．１７ｇの材料試料で実施した。図８に示すように、この温度では顕著な自己加熱または発熱的挙動は観察されなかった。
【００５０】
Ｔａ／ＴＨＶ　２２０およびＨｆ／ＴＨＶ　２２０反応性材料でのこれら安定度試験の結果は、Ｔａ／ＴＨＶ　２２０（溶媒損失プロセス）およびＨｆ／ＴＨＶ　２２０反応性材料を約１４０℃の温度に短期間暴露することを包含する提案されている押出について、熱的危険の可能性が存在しないことを示していた。実際、反応性材料は両方とも、約２００℃の温度で熱的に安定であった。
【００５１】
実施例５
フルオロポリマーおよび金属充填剤を含んでなる反応性材料の追加的組成物の熱的安定度試験
実施例３に従って生産した反応性材料を、実施例４に従って熱的安定度について評価する。熱的安定度試験を、実施例４に記載したように実施する。
【００５２】
組成物中に用いられた特定のフルオロポリマーの融解温度よりわずかに高い温度にこれらの反応性材料の短期間暴露することを包含する提案されている押出について、熱的危険の可能性を有さない反応性材料が得られる。
【００５３】
実施例６
Ｔａ／ＴＨＶ　２２０およびＨｆ／ＴＨＶ　２２０反応性材料の加工
混合したＴａ／ＴＨＶ　２２０およびＨｆ／ＴＨＶ　２２０反応性材料を、プレスまたはラム押出により加工した。２種の方法を評価して、加工方法が反応性材料に影響を及ぼすか否かを決定した。最初に、反応性材料を直円柱にプレスして評価し、不活性ＴＨＶ　２２０（ＮａＣｌ／ＴＨＶ　２２０およびＫＣｌ／ＴＨＶ　２２０）組成物の小さな試料をプレスしたときに多量のフラッシング（ｆｌａｓｈｉｎｇ）が生じたため、安全上の理由からこれを排除した。Ａｌ／ＴＨＶ　２２０、Ｔａ／ＴＨＶ　２２０およびＨｆ／ＴＨＶ　２００反応性材料をそれらが溶融している状態でプレスすることは、プレスラムの周囲にフラッシングが形成したことから、安全上の危険性を潜在的に示していた。タンタルおよびハフニウムの金属充填剤は静電放電（“ＥＳＤ”）に対する感度が極めて高いという事実を加味して、加工技術としてラム押出を続行した。押出を用いることにより、フラッシングが排除され、作業員の反応性材料への暴露が最小限になり、安全性が改善される。
【００５４】
ラム押出を用いて、直径約２．８ｃｍ（１．１インチ）の円筒を二次加工した。これは、押出は気孔含量の少ない反応性材料をもたらし、それにより理論最大密度に近い高密度反応性材料が得られたためである。Ｔａ／ＴＨＶ　２２０およびＨｆ／ＴＨＶ　２２０反応性材料の両方で、容量限度により量を制限して多数の押出を実施した。平均して、各押出により、非常に気孔の少ない６個の直径約２．８ｃｍ（１．１インチ）の円筒を作製するのに十分な材料が得られた。固めていない反応性材料を押出機バレルの上部に充填して入れ、溶融するまで真空下で加熱した。その後、ラムに圧力をかけ、これにより軟らかい反応性材料をダイを通して強制的に出して、円筒状の押出物を形成させた。押出物の長さが増大すると、それは最終的に、背圧をかけるコンベヤーに接触した。背圧により、押出物は、その押出物がまだ軟らかいダイの付近で膨れ出した。したがって、得られた押出物は、さまざまな直径の横断面を有していた。
【００５５】
押出したＨｆ／ＴＨＶ　２２０反応性材料の目視検査では、材料中にランダムに分散した光沢のある斑点の存在が示された。これを、斑点が存在していなかった押出したＴａ／ＴＨＶ　２２０反応性材料と比較した。Ｈｆ／ＴＨＶ　２２０押出物中の光沢のある斑点は、コーティングされていないＨｆ粒子と考えられた。
【００５６】
加工したＴａ／ＴＨＶ　２２０およびＨｆ／ＴＨＶ　２２０押出物を評価して、各試料についてＴＭＤの％を決定した。
実施例７
フルオロポリマーおよび金属充填剤を含んでなる反応性材料の追加的組成物の加工
実施例３に記載した金属充填剤およびフルオロポリマーを含んでなる反応性材料を、実施例６に記載したように加工する。
【００５７】
これらの加工した反応性材料からの押出物を評価して、各試料についてＴＭＤの％を決定する。
実施例８
Ｔａ／ＴＨＶ　２２０押出物のＴＭＤ値
Ｔａ／ＴＨＶ　２２０押出物についてＴＭＤの％値を算出した。これを表４に示す。
【００５８】
【表４】
2004002167.tif 000006
【００５９】
表４に示すように、これらのＴａ／ＴＨＶ　２２０押出物は、９８．８１〜９９．３２％のＴＭＤ値を有し、平均ＴＭＤ値は９９．１０６％であった。これらのＴＭＤ値は、約９６％であると決定されたＷ／ＰＴＦＥについての平均ＴＭＤ値（データは示さない）より著しく高い。これらのＴＭＤ値はまた、約９７．９％〜９９．２％と決定されたＡｌ／ＴＨＶ　２２０についてのＴＭＤ値（データは示さない）より高い。
【００６０】
実施例９
Ｈｆ／ＴＨＶ　２２０押出物についてのＴＭＤ値
Ｈｆ／ＴＨＶ　２２０押出物についてＴＭＤの％値を算出した。これを表５に示す。ハフニウムを金属充填剤として用いた場合、押出物の密度は、Ｔａ／ＴＨＶ　２２０押出物ほどＴＭＤの％に近くなかった。ＴＭＤの％が低かったのは、反応性材料のレオロジーの変化か、またはハフニウム粉末の表面へのＴＨＶ　２２０の結合が弱いことに関連づけることができる。上記のように、Ｈｆ／ＴＨＶ　２２０押出物は、コーティングされていないＨｆ粒子と考えられた小さな光沢のある斑点を含んでなっていた。Ｈｆ／ＴＨＶ　２２０押出物の密度の値が小さいことは、この観察を裏づけている。これは、コーティングされていないＨｆは材料中に顕微鏡的な気孔をもたらし、それによりＴＭＤの％が低下するためである。
【００６１】
【表５】
2004002167.tif 000007
【００６２】
Ｈｆ／ＴＨＶ　２２０反応性材料についてのＴＭＤ値は、Ｔａ／ＴＨＶ　２２０反応性材料についてのＴＭＤ値よりわずかに低かった。しかしながら、Ｈｆ／ＴＨＶ　２２０反応性材料についてのＴＭＤの％は、約９６％であると決定されたＷ／ＰＴＦＥについての平均ＴＭＤ値（データは示さない）より高い。これらのＴＭＤ値はまた、約９７．９％〜９９．２％と決定されたＡｌ／ＴＨＶ　２２０についてのＴＭＤ値（データは示さない）に匹敵するものである。
【００６３】
実施例１０
フルオロポリマーおよび金属充填剤を含んでなる反応性材料の追加的組成物についてのＴＭＤ値
実施例３に記載した金属充填剤およびフルオロポリマーを含んでなる反応性材料についてＴＭＤの％値を測定する。Ｗ／ＰＴＦＥについての平均ＴＭＤ値より高いＴＭＤ値を有する反応性材料が得られる。Ｗ／ＰＴＦＥについての平均ＴＭＤ値は、約９６％であると決定された（データは示さない）。
【００６４】
実施例１１
Ｔａ／ＴＨＶ　２２０およびＨｆ／ＴＨＶ　２２０反応性材料の貫通能力
Ｔａ／ＴＨＶ　２２０およびＨｆ／ＴＨＶ　２２０反応性材料は、Ｔａ／ＰＴＦＥおよびＷ／ＰＴＦＥ反応性材料に比べ、固体状標的中への改善された貫通を示した（データは示さない）。
【００６５】
実施例１２
フルオロポリマーおよび金属充填剤を含んでなる反応性材料の追加的組成物の貫通能力
実施例３に記載した金属充填剤およびフルオロポリマーを含んでなる反応性材料が得られる。これらの反応性材料は、Ｔａ／ＰＴＦＥおよびＷ／ＰＴＦＥ反応性材料に比べ、固体状標的中への改善された貫通を有する。
【００６６】
【発明の効果】
本発明の反応性材料では、高密度反応性金属およびフルオロポリマーの加工による安全上の懸念が著しく低減または排除される。これらの反応性材料は、ＰＴＦＥ反応性材料の加工で必要とされる温度および圧力に比べ、劇的に低い温度および圧力で加工することができる。これらの反応性材料はまた、ＰＴＦＥの加工に必要な焼結工程が排除されるので、より効率的に加工することができる。また、該反応性材料により、射出成形または押出を用いた反応性材料の構成部品のニアネットシェイプ成形加工が可能になるので、廃棄物が減少する。これに加えて、該反応性材料は容易に新規構成部品に再循環させることができるので、廃棄物が排除される。最後に、これらの反応性材料は二軸スクリュー押出機で混合または配合することができるので、それらの加工では、プロセス中での溶媒の使用が排除される。
【図面の簡単な説明】
【図１】図１Ａおよび１Ｂは、貫通弾頭および破片弾頭を概略的に例示する図である。
【図２】Ｔａ／ＴＨＶ　２２０の組成物で実施した段階的加熱試験に関するＡＲＣの温度および圧力対時間のプロットを示す図である。
【図３】Ｔａ／ＴＨＶ　２２０の組成物で実施した２５０℃／２４時間等温老化試験に関するＡＲＣの温度および圧力対時間のプロットを示す図である。
【図４】試料の大きさが異なるＴａ／ＴＨＶ　２２０の組成物で実施した２００℃／２４時間等温老化試験に関するＡＲＣの温度および圧力対時間のプロットを示す図である。
【図５】試料の大きさが異なるＴａ／ＴＨＶ　２２０の組成物で実施した２００℃／２４時間の等温老化試験に関するＡＲＣの温度および圧力対時間のプロットを示す図である。
【図６】Ｈｆ／ＴＨＶ　２２０の組成物で実施した段階的加熱試験に関するＡＲＣの温度および圧力対時間のプロットを示す図である。
【図７】Ｈｆ／ＴＨＶ　２２０の組成物で実施した段階的加熱試験に関するＡＲＣの自己加熱速度対温度のプロットを示す図である。
【図８】Ｈｆ／ＴＨＶ　２２０の組成物で実施した２００℃／２４時間等温老化試験に関する熱安定度の結果を示す図である。
【図１】
2004002167.tif 000008
【図２】
2004002167.tif 000009
【図３】
2004002167.tif 000010
【図４】
2004002167.tif 000011
【図５】
2004002167.tif 000012
【図６】
2004002167.tif 000013
【図７】
2004002167.tif 000014
【図８】
2004002167.tif 000015